Brevet FR2572415A1 — publié le 19860502

I 2572415 COMPOSITION ORGANOPOLYSILOXANIQUE VULCANISABLE A TEIPERATURE AMBIANTE EN ELASTOMERE AUTO-ADHERENT La présente invention concerne une composition organopoly- siloxanique vulcanisable dès la température ambiante en élastomère autoadhérent sur des supports les plus variés en particulier sur le verre, le bois et les matières plastiques tel que le polychlorure de vinyle (PVC). Plus particulièrement, la présente invention vise des compositions présentées avant emploi sous forme de 2 composantes ou de 2 emballages. Les compositions organopolysiloxaniques vulcanisables dès la température ambiante sont bien connues et sont classées en 2 io groupes distincts: les compositions monocomposantes et les composi- tions bicomposantes ou à 2 emballages. Les compositions monocomposantes réticulent quand elles sont exposées à l'humidité de l'air généralement sans l'aide de catalyseurs. ! Par contre les compositions bicomposantes sont commercia- lisées et stockées sous la forme de 2 composantes, une première composante contenant les matériaux polymériques de base et la deuxième composante contenant le catalyseur. Les 2 composantes sont mélangées de façon extemporanée lors de l'emploi et le mélange LO réticule sous la forme d'un élastomère relativement dur. Ces compositions à 2 composantes sont bien connues et sont notamment décrites dans l'ouvrage de Walter Noll "Chemistry and Technology of Silicones" 1968, 2ème édition aux pages 395 à 398 et dans le brevet US 2 843 555. 2.5 Ces compositions comportent essentiellement 4 ingrédients différents: - un diorganopolysiloxane à terminaisons silanol - un agent de réticulation, généralement un silicate ou un polysilicate 3 o - un catalyseur à l'étain - une charge Vis-à-vis des compositions monocomposantes, les composi- tions bicomposantes présentent l'avantage d'être moins onéreuses. 2 2572415 Pour certaines applications, elles sont de manipulation plus aisées et peuvent être coulées, moulées et réticulées sur place à température.ambiante. Toutefois elles présentent l'inconvé- nient d'adhérer de façon médiocre aux divers substrats tels que verre, métaux, bois, matières plastiques, béton etc... Pour remédier à cet inconvénient, on a déjà proposé d'appliquer au préalable sur les substrats une couche de primaire d'adhérence sur laquelle, après séchage, on applique la composition organosiloxanique. Des primaires usuels sont par exemple un mélange d'alcoxysilane et de > résine en solution organique. L'utilisation de ces primaires nécessite toutefois l'application d'un produit supplémentaire, ce qui augmente les coits. Dans les brevets US-A-3 801 572 et US-A-3 888 815 on a déjà proposé des compositions organopolysiloxaniques auto-adhérentes à deux composantes par incorporation dans la composition de silanes à fonction amine. Ces silanes à fonction amine sont définies de façon extrêmement large. Toutefois, ce brevet ne pose pas le problème, ni ne propose une solution, de fournir une composition organopolysilo- 2D xanique auto-adhérente à deux composantes qui possèdent en même temps les propriétés suivantes: a) - une adhérence remarquable sur les substrats les plus divers et notamment sur le verre, les métaux en parti- culier l'aluminium et les matières plastiques, en parti- 2LS culier le PVC... b) - une bonne tenue à la "réversion". En effet, lorsque ces élastomères connus du type ci-dessus sont soumis à un chauffage immédiatement ou peu après leur préparation, par exemple 24 heures après le mélange du diorganopoly- So siloxane, du réticulant et du sel d'étain, il se produit très souvent un phénomène que les spécialistes désignent sous le nom de "réversion", lequel part du milieu de la section transversale des élastomères. Au cours de ce chauffage les élastomères se liquifient ou se ramollissent 3S à leur partie interne, quoiqu'ils restent la plupart du 3 2572415 te ps solides au niveau de leur surface; néanmoins, la pellicule plus ou moins mince qui subsiste dans ces ccnditions est fréquemment collante. Cette "réversion" peut déjà se produire à des températures supérieures à a-C. Toutefois, dans la plupart des cas, elle se produit à des températures supérieures à 100 C, et elle est Particulièrement marquée lorsque le chauffage des élasto- a=res s'effectue en l'absence totale ou presque de l'air, c'est-à-dire lorsque, au cours du chauffage, les élasto- mères se trouvent dans un système partiellement ou ctalement confiné. Cette "reversion" constitue donc un inconvénient très gênant en particulier pour certaines anDlications ou les élastomères durcis sont chauffés après réticulation. c) - une réticulation de la composition complète et uniforme dans toute sa masse à température ambiante. d) - une prise rapide en surface. Ce but, et d'autres, est atteint par la présente invention qui concerne en effet une composition organopolysiloxanique vulcani- 2o sable dès la température ambiante, caractérisée en ce qu'elle comporte: (1) au moins un polymère alpha-oméga dihydroxydiorganopolysiloxa- nique de viscosité de 500 à 1 000 000 mPa.s à 25 C, dont les radicaux organiques sont des radicaux hydrocarbonés mono- valents, (2) au moins une charge, (3) au moins un agent de réticulation choisi parmi (3a) les polyalcoxysilanes de formule: (R1O)a Si (R2)4-a (Ia) O dans laquelle a est 3 ou 4, R et R2, identiques ou diffé- rents choisis parmi un radical hydrocarboné monovalent ayant jusqu'à 8 atomes de carbone, R1 peut signifier en outre un radical R30R1 dans lequel R3 est un radical hydrocarboné divalent ayant jusqu'à 6 atomes de carbone et R1 a la signifi- cation ci-dessus; 2Z572415 (3b) les polyalcoxysiloxanes présentant au moins deux radicaux alcoxy liés à un atome de silicium par molécule dans lesquels les atomes de silicium sont reliés par des liaisons Si-O-Si, les autres valences des atomes de silicium étant satisfaites par -des radicaux R1O ou R2, R1 et R2 ayant la signification indiquée ci-dessus; (4) une quantité catalytiquement efficace d'au moins un composé catalytique de l'étain, (5) au moins un silane de formule: 8 C> R' (R)3 - Si - (CH)n - N () dans laquelle le radical R est un radical alkyle ou alcoxy ayant inclusivement de 1 à 4 atomes de carbone, au moins deux des radicaux R sont alcoxy, R' est un radical alkyle ayant inclusivement de 1 à 3 atomes de carbone et n est un nombre entier compris inclusivement entre 3 et 10; de préférence n = 3, R' = H et R = méthyle ou éthyle. Dans ce qui suit, sauf mention contraire, les parties et pourcentages sont en poids. On utilise généralement pour 100 parties de (1) de 5 à 80 parties de (2), de 0,5 à 15 parties de (3), de 0,005 à 1 partie, de préférence de 0,01 à 0,5 partie de (4) calculée en poids d'étain métal et de 0,5 à 10 parties de (5). Les polymères alpha-oméga-dihydroxydiorganopolysiloxa- ZS' niques (1), utilisés dans les compositions de l'invention, ont une viscosité de 500 à 1 million de m.Pa.s.à 250C, de préférence 800 à 500 000 m.Pa.s. à 25 C, ils sont constitués principalement de motifs diorganosiloxyles mais la présence d'autres motifs tels que monoorganosiloxyles n'est pas exclue dans la proportion d'au plus 3o 2 % en nombre. 2 5 2 2572415 A titre de radicaux organiques, liés aux atomes de silicium de ces polymères, peuvent être cités ceux du type: - alkyle ayant de I à 4 atomes de carbone comme les radicaux méthyle, éthyle, propyle - halogénoalcoyle ayant de 3 à 4 atomes de carbone comme les radicaux trifluoro-3,3,3 propyle, trifluoro-4,4,4 butyle - aryle ayant de 6 à 8 atomes de carbone comme les radicaux phényle, tolyle, xylyle - halogénoaryle ayant de 6 à 7 atomes de carbone comme les IO0 radicaux chlorophényle, dichlorophényle, trichlorophényle, tétrachlorophényle, trifluorométhylphényle - cyanoalkyle ayant de 3 à 4 atomes de carbone comme les radicaux béta-cyanoéthyle, gamma-cyanopropyle. Les radicaux méthyles représentent au moins 60 % de la totalité de ces radicaux organiques, de préférence 75 %. Diverses techniques existent pour la préparation de ces polymères (1) mais on utilise généralement celles qui ont fait leur preuve industriellement par exemple la polymérisation de diorgano- cyclopolysiloxanes à l'aide d'une quantité catalytique d'un agent 0o alcalin ou acide suivie du traitement des polymérisats avec des quantités calculées d'eau (brevets français 1 134 005, 1 198 749); en outre on peut se les procurer auprès des fabricants de silicones. Des charges classiques (2) sont employées pour conférer aux élastomères découlant du durcissement des compositions de 2S l'invention des propriétés mécaniques acceptables, elles sont introduites, comme signalé plus haut, à raison de 5 à 80 parties, de préférence 20 à 60 parties, pour 100 parties de polymère (1) et peuvent être choisies parmi les produits: minéraux tels que la silice de combustion, de précipitation, de diatomées, le quartz broyé, les silicates d'aluminium, les silicates mixtes d'aluminium et de magnésium, le silicate de zirconium, la poudre de mica, le carbonate de calcium, la poudre et les fibres de verre, les oxydes du titane du type oxyde de combustion et rutile, le zirconate de baryum, le 3D5 sulfate de baryum, le métaborate de baryum, le nitrure de 6 2572415 bore, le lithopone, les oxydes de fer, de zinc, d'aluminium, de zirconium, de magnésium, le graphite, les noirs de fumée conducteurs ou non, l'amiante, l'argile calcinée; - organiques tels que les phtalocyanines, la poudre de liège, la sciure de bois, les fibres synthétiques, les polymères synthé- tiques (polytétrafluoroéthylène, polyethylène, polypropylène, polystyrène, polychlorure de vinyle). Ces charges peuvent être éventuellement modifiées en surface, et plus spécialement les charges d'origine minérale, par traitement avec les composés organosiliciques habituellement employés pour cet usage tels que des diorganocyclopolysiloxanes, des hexaorganodisiloxanes, de l'hexaméthyldisilazane, des diorgano- cyclopolysilazanes (brevets français 1 136 884, 1 136 885, 1 236 505, brevet anglais 1 024 234). Ces charges ainsi modifiées contiennent, s dans la plupart des cas de 3 à 30 % de leur poids de composés organosiliciques. Les agents de réticulation (3) utilisés, comme mentionnés plus haut, à raison d'au plus 15 parties, de préférence d'au plus 7 parties, pour 100 parties de polymère (1) servent principalement à réticuler la composition. Les agents de réticulation (3) sont des produits bien connus décrits notamment dans les brevets français 1 330 625, 2 121 289, 2 121 631 et 2 458 572 cités comme référence. Par radical hydrocarboné monovalent pour R1 et R2, on entend S plus particulièrement des radicaux alkyle, alcényle, alcoxyalkyle, phényle, alkylphényle, phénylalkylé éventuellement substitués par un atome d'halogène. On peut par exemple utiliser les silanes de formule: CH3 Si(OCH3)3 3 t CH3 Si (OCH2 CH3)3 CH3 S (OCH 2 CH2 OCH3)3 Si (O CH2 CH2 OCH3)4 Si (OCH3)4 Si (OCH2 CH3)4 3e CH2 = CH Si (OCH2 CH2 OCH3)3 C6H5 Si (OCH3)3 C6H5 Si (OCH2 CH2 OCH3)3 7 25 72415 CH3Si (C CH3Si (OCH2-CH OCH3)3 CH3 Parmi les agents de réticulation (3) on préfère plus particulièrement les alkyltrialkoxysilanes, les silicates d'alkyle et les polysilicates d'alkyle dans lesquels les-radicaux organiques sont des radicaux alkyles ayant de-1 à 4 atomes. Les silicates d'alkyle peuvent être choisis parmi le silicate de méthyle, le silicate d'éthyle, le silicate d'isopropyle, le silicate de n-propyle, et les polysilicates Ib choisis parmi les produits d'hydrolyse partielle de ces silicates; ce sont des polymères constitués d'une proportion importante de motifs de formule (R40) SiO et d'une faible proportion de motifs de formule (R 0)3SiO,5, R OSiO5 et SiO2; le svmbole R représen- tant les radicaux méthyle, éthyle, isopropyle, n-propyle. Pour les caractériser on se base habituellement sur leur teneur en silice qui est établie par dosage du produit d'hydrolyse totale d'un échantillon. Leurs méthodes de préparation sont bien connues et figurent en particulier dans l'ouvrage "Chemistry and Technology of 2o Silicones" de W. Noll aux pages 648 à 659. Ces polymères, afin d'être compatibles et/ou réactifs avec les autres ingrédients mis en oeuvre pour la préparation des compositions de l'invention, doivent posséder la faculté de se dissoudre dans les solvants hydrocarbonés usuels tels que le toluène, le xylène, le méthylcyclo- 2S hexane dans la proportion d'au moins 50 parties de polymères pour parties de solvants. - On peut en particulier utiliser comme polysilicate, un silicate d'éthyle partieliement hydrolysé commercialisé sous la marque "Ethyl Silicate-40" par Union Carbide Corporation. 3à Le composé (4) est un composé catalytique à l'étain utilisé ou proposé pour catalyser ce type de composition, et qui peut être en particulier un sel d'étain d'un acide mono- ou dicarbo- xylique. Ces carboxylates d'étain sont décrits notamment dans l'ouvrage de Noll (Chemistry and technology of silicones" page 337, 3S Academic Press, 1968 2ème édition. On peut en particulier citer le naphténate, l'octanoate, l'oléate, le butyrate, le dilaurate de dibutylétain, le diacétate de dibutylétain. 8 25 72415 On peut également utiliser les sels d'acides monocarboxy- liques ramifiés sur un atome de carbone aliphatique en position alpha par rapport au groupe carboxyle et ayant au moins 8 atomes de carbone par molécule tels que décrits dans le brevet français 2 066 159 en particulier le diversatate de dibutylétain. On peut également utiliser comme composé catalytique à l'étain le produit de réaction d'un sel d'étain, en particulier d'un dicarboxylate d'étain sur du polysilicate d'éthyle comme décrit dans le brevet US-A-3 186 963. On peut également utiliser le fe produit de réaction d'un dialkyldialcoxysilane sur un carboxylate d'étain comme décrit dans le brevet ES-A-3 862 919. On peut également utiliser le produit de réaction d'un silicate d'alkyle ou d'un alkyle trialcoxysilane sur le diacétate de dibutylétain comme décrit dans le brevet belge 842 305. iS On peut enfin utiliser un chélate d'étain de valence IV -comme décrit dans la demande de brevet français 83.20913 déposée le 28.12.1983 au nom de la demanderesse et en particulier les chélates de formule: R3 / Lo Ri. 0 = C Sn C-R (II) R2C R5 %5 dans laquelle: Les radicaux R1 et R2 identiques ou différents représentent un radical alkyle en C1 - C12, un radical alcoxy en C1 - C12, un radical alcènyle en C1 - C12, un radical acyle en C1 - C12, un radical acyloxy en C1 - C6, un radical cycloalkyle éventuellement halogèné en C5 - C8, un radical aryle mononucléaire éventuellement halogéné, un radical arylalkyle mononucléaire dont la partie alkyle est en C1 - C4, R1 et R2 étant différents de l'atome d'hydrogène. 9 2572415 R3 et R5 identiques ou différents sont choisis parmi l'atome d'hydrogène, un radical ne contenant pas plus de 8 atomes de carbone environ choisi parmi les radicaux alkyle, halogénoalkyle, cyanatoalkyle, alcoxy, halogenoalcoxy, cyanoalcoxy, aryle mono- r.ucléaire éventuellement halogèné et arylalkyle mononucléaire éventuellement halogèné dont la partie alkyle est en C1 - C4. R4 est choisi parmi l'atome d'hydrogène, un radical ne contenant pas plus de 8 atomes de carbone environ choisi parmi un radical alkyle, halogénoalkyle et aryle ou bien R4 conjointement avec R5, I D forme un radical hydrocarboné cyclique ne contenant pas plus de 12 atomes de carbone et éventuellement substitué pas des radicaux chloro, nitro et cyano. Les chélates d'étain sont des produits connus dont la préparation est décrite par exemple dans le brevet US 3.055.845 qui est cité comme référence dans la présente description de même que les autres brevets cités précédemment. Comme exemples de chélates d'étain de valence IV hexacoordiné on peut citer les produits suivants: 2t n C4H9 0 =0C CH n C4H 9 0 = C Sn CH n C4H1 0, C nCHC CH3 /CH3 c8H 17 - Sn CH n C8H17 0 C CH3 2572415 0 - C2H5 n C4H9 O C 4 Sn0= C /A n C H. O-C 4 9 CH3 CH2 CH(CH3)2 n C4H9 / =C nCs CH n CH 1 O-C 4 9 Outre les charges, des adjuvants divers (6) peuvent être introduits dans les compositions de l'invention tels que des pigments minéraux ou organiques et des polymères organosiliciques. Ces derniers, qui jouent le rôle de plastifiants, de stabilisants, d'agents thixotropes ou d'agents facilitant l'extrusion des composi- tions sont utilisés à raison d'au plus 70 parties, de préférence d'au plus 60 parties, pour 100 parties de polymères (1). Ils sont choisis dans le groupe constitué: LZo - des polymères alpha-oméga bis(triorganosiloxy) diorganopoly- siloxaniques de viscosité d'au moins 10 mPa.s. à 25 C, consti- tués principalement de motifs diorganosiloxyles et au plus 1 Z de motifs monoorganosiloxyles, les radicaux organiques liés aux atomes de silicium étant choisis parmi les radicaux méthyle, vinyle, phényle, 60 % au moins de ces radicaux organiques étant des radicaux méthyles. la viscosité de ces polymères peut atteindre plusieurs dizaines de millions de mPa.s. à 25 C, ils comprennent donc des huiles d'aspect fluide à visqueux et des gommes molles à dures. Ils sont préparés selon des techniques usuelles décrites plus précisément dans les brevets français 978 058, 1 025 150, 1 108 764. ll 2572415 - des polymères méthylpolysiloxaniques ramifiés, liquides, ayant de 1,6 à 1,99 groupe organique par atome de silicium, consti- tués de motifs de formules (CH3)3SiO0,5, (CH3)2SiO et CH3SiO 1,5 et renfermant de 0,3 à 6 % de groupes hydroxyles. Ils peuvent être obtenus par hydrolyse des chlorosilanes correspondants comme montré dans le brevet français 1 408 662. - des huiles diorganopolysiloxaniques bloquées par des groupes hydroxyles et/ou alcoxyles inférieurs, de faible viscosité en général comprise dans l'intervalle 2 à 2000 mPa.s. à 25 C, les radicaux organiques liés aux atomes de silicium étant, comme précédemment, choisis parmi les radicaux méthyle, vinyle, phényle, 40 % au moins de ces radicaux organiques étant des radicaux méthyles; comme groupes alcoxyles inférieurs bloqueurs de chaîne peuvent être cités les groupes méthoxyle, éthoxyle, isopropoxyle, propoxyle, butoxyle, isobutoxyle, tertiobutoxyle. Ces huiles sont également préparées selon des techniques usuelles décrites plus précisément dans les brevets français 938 292, 1 014 674, 1 116 196, i 278 281, 1 276 619. Le composé (5) est un silane de formule: - I (R)3 - Si - (CH)n - N O () R, R' et n ayant la signification donnée ci-dessus et de préférence n = 3, R' = H et R est un radical alcoxy. Les produits de formule (I) sont généralement des produits connus. En particulier le N-(3-triméthoxysilylpropyl) morpholine et son procédé de préparation est décrit par John L. Speier, J. Org. Chem. Vol. 36, n 21, 1971, p. 3120. Au cas o les produits de formule (I) sont nouveaux, on 3c les obtient facilement par exemple par réaction sous reflux du gamma-chlorosilane correspondant de formule (III) R' I (R)3 SiCH C1 (III) (R)3 Si-- 12 2572415 dans laquelle R, R' et n ont la signification ci-dessus sur de préférence un excès molaire de morpholine, à une température comprise entre I00 et 150 C. Il faut remarquer que les silanes visés par l'invention ne sont pas décrits dans les brevets US-A 3 801 572 et US-A 3 888 815 précités. Ces 2 brevets ne comportent en outre aucune indication pour guider l'homme de métier sur le choix d'un silane qui confère à la composition organopolysiloxanique à la fois notamment une bonne tenue à la reversion et une bonne adhérence sur io des supports variés quel que soit le catalyseur à l'étain utilisé. Si la composition organopolysiloxanique n'est pas uti- lisée dans les 10 mn, elle est stockée sous forme de 2 composantes. La première composante peut contenir les composés (1) et (2) et, éventuellement, les adjuvants divers (6), la deuxième composante peut contenir les composés (3), (4) et (5). Quand on désire réaliser la composition vulcanisable à température ambiante, on mélange les 2 composantes pour obtenir une composition qui est étalée, moulée, laminée suivant l'utilisation finale envisagée. Au bout d'un laps de temps compris entre 15 et úo 40 mn, la composition a durci suffisamment pour garder sa forme définitive. Au bout de 5 heures environ, la composition a durci de façon homogène jusqu'à atteindre 70 % de sa dureté Shore A finale. Comme illustré dans les exemples non limitatifs ci-après, les compositions présentent une tenue remarquable à la reversion. Z5 Les compositions de l'invention peuvent être employées dans de multiples domaines tels que: - le collage des matériaux les plus variés comme les métaux, le bois, la maçonnerie, la céramique, les matières plastiques, le verre, les stratifiés tissus de verre-résines organiques, les caoutchoucs organiques et synthétiques, l'amiante, les produits tissés ou non tissés à base de fibres minérales, organiques ou synthétiques, - la fabrication de moules pour la reproduction d'objets sculptés de forme compliquée comme les meubles de style, les tableaux 3 S de bord de véhicules à moteur, - la protection des Connexions en électronique et électro- technique, 13 2572415 - le jointoiement pour les pare-brise de voiture, les doubles vitrages, les installations sanitaires. Les exemples suivants illustrent l'invention (dans tout ce qui suit les parties sont exprimées en poids): EXEMPLE 1 - $ On prépare une composition polysiloxanique P par mélange de: - 300 parties d'huile alpha-oméga-dihydroxypolydiméthylsiloxa- nique de viscosité 60 000 mPa.s. à 25 C - 300 parties d'huile diméthylsiloxanique bloquée à chaque extrémité par un motif triméthylsiloxy de viscosité 20 mPa.s. à 25 C - 390 parties de quartz broyé de granulométrie comprise entre 0,5 et 10 microns et 400 ppm d'eau. ts A 100 g de composition P on ajoute 0,8 g de polysilicate d'éthyle comme agent réticulant, 4 différents composés catalytiques d'étain métal ainsi qu'un silane aminé conforme à l'invention. On coule les compositions obtenues dans une capsule cylindrique d'un centimètre de hauteur et dont le diamètre d'une 2o section droite est de un centimètre et on mesure le temps de prise des deux éprouvettes, ainsi que la dureté Shore A (norme ASTMD 2240) initiale à température ambiante et au bout de plusieurs jours en maintenant l'éprouvette à 120 C pour apprécier la tenue à la réversion. Cette dureté est mesurée en surface et sur le fond de 2s l'éprouvette. Les résultats obtenus sont rassemblés dans le tableau I ci-après. EXEMPLE COMPARATIF 2 - On procède de la même façon que dans l'exemple 1 sauf que Ji l'on remplace le silane aminé de l'invention par différents silanes connus. Les résultats sont rassemblés dans le tableau II ci-après. 14 2572415 Dans les tableaux I et II +:adhérence correcte o:adhérence médiocre ou nulle A:dilaurate de dibutylétain B:diversatate de dibutylétain C:produit de réaction de 8 h à 120 C de 20 parties de dilaurate de dibutylétain avec 60 g de polysillcate d'éthyle conformément à l'enseignement de US-A 3 186 963 D:bis.(acétylacétonate) de dibutylétain CAT:catalyseur: nature du catalyseur (A, B, C ou D) et quantité en g de composé catalytique d'étain pour 100 g de P. TABLEAU I SILANE DURETE SIIORE A ADHERENCE Temps de CAT. prise en nature quantité (en g) surface initiale 2 jours 5 jours Verre Alu PVC pour 100 g de P. à 120 C à 1200C (CII 3O) Si(CH)3 N 2, 0 A:0,2 17 mn 17 6 5 + + + "t * B:ot2 40 mn 16 7 3 + + + " "ne C:0,4 35 mn 16 12 9.+ + + " D:O0,1 25 mn 16 8 6 + + + (C N0) 3Si (CH) 3NO0 2,0 A:0, 2 lh 18 9 4 + + + 2 5 3 23 ".." B:0,2 1 h 40 mn 18 10 5 + + + "* C:O,4 1 h 5 mn 20 15 10 + + + D:0,1 25 mn 19 11 6 + + + , ,',, [ " ,,, ,,,,,w, , ' i,,,J TABLEAU IIl SILANE DURETE SHORE A ADHERENCE Temps de CAT. prise en nature quantité (en g) surface initiale 2 jours 5 jours Verre Alu PVC pour 100 g de P. à 1200C à 1200C (CH30o) Si(CH2)3Ni2 (CH 0)3Si(CH2 3N 2 2,0 A:0,2 2 mn 2 0 0 + + + n B:0,2 5 mn 3 0 O + + + " ",,C:0,4 3 mn 2 O O + + + " " D:0,1 3 mn 2 O O + + + (CH30)3Si(CH2)3NH(CH22 2 2,0 A:0,2 5 mn 2 O O + + + "t " B:0,2 3 mn 3 O O + + + t" " C:0, 4 4 mn 2 O O + + + D:O,,1 3 mn 4 O O + + + 17 2572415 REVENDICATIONS 1 - Composition organopolysiloxanique vulcanisable dès la température ambiante, caractérisée en ce qu'elle comporte: (1) au moins un polymère alpha-oméga dihydroxydiorganopoly- siloxanique de viscosité comprise entre 500 et 1.000.000 mPa.s. à 25 C dont les radicaux organiques sont des radicaux hydrocarbonés monovalents; (2) au moins une charge; (3) au moins un agent de réticulation choisi parmi (3a) les polyalcoxysilanes de formule: (RlO)a Si (R2)4_a (Ta) dans laquelle a est 3 ou 4, R1 et R2, identiques ou diffé- rents choisis parmi un radical hydrocarboné monovalent ayant jusqu'à 8 atomes de carbone, R1 peut signifier en outre un radical R3OR1 dans lequel R3 est un radical hydrocarboné divalent ayant jusqu'à 6 atomes de carbone et R1 a la signifi- cation ci-dessus; (3b) les polyalcoxysiloxanes présentant au moins deux radicaux alcoxy liés à un atome de silicium par molécule dans lesquels les atomes de silicium sont reliés par des liaisons Si-O-Si, les autres valences des atomes de silicium étant satisfaites par des radicaux R O ou R2, R1 et R2 ayant la signification indiquée ci-dessus; (4) quantité catalytiquement efficace d'au moins un composé catalytique de l'étain; (5) au moins un silane de formule: (R)3 - si - (?CHn (I) R' dans laquelle le radical R est un radical alkyle ou alcoxy ayant inclusivement de 1 à 4 atomes de carbone au moins deux des radicaux R sont alcoxy, R' est un radical alkyle ayant inclusivement de 1 à 3 atomes de carbone, et n est un nombre entier compris entre 3 et 10. 18 2572415 ú - Composition selon la revendication I, caractérisé en ce cque le silane est choisi parmi: (CH30)3 Si(CH2)3 - 3 2 3 (C2)3 et (CH3CH20)3 Si (CH2)3 - N 0 3 - Composition selon la revendication 1 ou 2, caractérisée en ce que l'agent de réticulation (3) est choisi parmi les silicates d'alkyle, les alkyltrialcoxysilanes, et les polysilicates d'alkyle dans lesquels les radicaux organiques sont des radicaux go alkyle ayant de 1 à 4 atomes de carbone. 4 - Composition selon l'une quelconque des revendications précédentes caractérisée en ce qu'elle comporte pour 100 parties de (1), 5 à 80. parties de (2), 0,5 à 15 parties de (3), 0,005 à 1 partie de (4) calculée en poids d'étain métal et de 0,5 à S5 10 partiesde (5). - Composition selon l'une quelconque des revendications précédentes caractérisée en ce que le composé (4) est choisi parmi un composé de formule: F / R3 LO R1 Rl sn/0 = CNNC Sn'i C(R 4 i \( R2 I C ani c 2ans laquelle dans laquelle: 19 2 5 2572415 Les radicaux R1 et R2 identiques ou différents représentent un radical alkyle en C1 - C12, un radical alcoxy en C - C12, un radical alcènyle en C1 - C12, un radical acyle en C1 - C12, un radical acyloxy en C1 - C6, un radical cycloalkyle éventuellement halogèné en C5 - C8, un radical aryle mononucléaire éventuellement halogéné, un radical arylalkyle mononucléaire dont la partie alkyle est en C1 - C4, R1 et R2 étant différents de l'atome d'hydrogène. R3 et R5 identiques ou différents sont choisis parmi l'atome d'hydrogène, un radical ne contenant pas plus de 8 atomes de carbone environ choisiparmi les radicaux alkyle, halogénoalkyle, cyanatoalkyle, alcoxy, halogenoalcoxy, cyanoalcoxy, aryle mono- nucléaire éventuellement halogéné et arylalkyle mononucléaire éventuellement halogèné dont la partie alkyle est en C1 - C4. R4 est choisi parmi l'atome d'hydrogène, un radical ne contenant pas plus de 8 atomes de carbone environ choisi parmi un radical alkyle, halogénoalkyle et aryle ou bien R4 conjointement avec R5, forme un radical hydrocarboné cyclique ne contenant pas plus de 12 atomes de carbone et éventuellement substitué pas des radicaux chloro, nitro et cyano.